ШПАТЛЕВОЧНАЯ МАССА
FILLING COMPOUND

Изобретение относится к строительным материалам, а именно - к шпатлевкам - пастообразным отделочным материалам, применяемым при отделочных и облицовочных работах для выравнивания бетонных, кирпичных, штукатурных, деревянных и других поверхностей перед покраской, для герметизации стыков поверхностей и для предохранения деревянных, каменных, бетонных, кирпичных поверхностей от биодеструкции их грибком.
Известна шпаклевка, включающая полиакриламид, мел, пластификатор ЩСПК и воду (Пат. РФ 2132858, кл. С09D 5/34, 1999 г.). Однако, такая шпатлевка не обладает достаточной адгезией к горячим поверхностям и атмосферостойкостью.
Наиболее близким к предлагаемому изобретению по технической сущности является шпатлевочная масса, включающая в качестве пленкообразующего вещества пиперилен-стирольный латекс (ПСЛ), в качестве наполнителя - мел или маршалит, в качестве загустителя - клей столярный или карбоксиметилцеллюлозу. а также поверхностно-активное вещество (ПАВ) для облегчения смешения компонентов и дополнительно полиэтиленимин в качестве дезсредства и промотора адгезии (АС СССР №626074, кл. С04В 26/04).
Такая шпатлевка обладает высокой водостойкостью, атмосферостойкостью, жизнестойкостью, адгезией к горячим поверхностям.
Недостатком такой смеси является невысокая биостойкость и отсутствие выраженных фунгицидных и антисептических свойств.
Технической задачей, решаемой данным изобретением, является получение шпатлевочной массы с антисептическим эффектом, обладающей наряду с высокой жизнестойкостью значительной фунгицидностью и бактерицидностью, обеспечивающей пролонгированное антисептирование обрабатываемых поверхностей, их защиту от биоповреждений грибком и гниения.
Для решения технической задачи в шпатлевочной массе, включающей пленкообразующий полимерный компонент - латекс пиперилен - стирольный, наполнитель, загуститель - карбоксиметилцеллюлозу, дезинфицирующее средство и воду, в качестве наполнителя используют бишофит, в качестве дезинфицирующего средства используют синергетическую смесь алкилтриметиламмоний хлорида с хлоридом полигексаметиленгуанидина при соотношении 1:(10-15) при следующем соотношении компонентов в мас.%:
- латекс пиперилен - стирольный
5-15
- бишофит
50-70
- карбоксиметилцеллюлоза
1-3
- дезинфицирующее средство (синергетическая смесь алкилтриметиламмоний хлорида с хлоридом полигексаметиленгуанидина)
1-5
вода
остальное.
Применяемый в составе шпатлевки алкилтриметиламмоний хлорид является четвертичным аммониевым соединением (ЧАС) и применяется в качестве фунгицидного средства в бытовой химии. Представляет собой бесцветную или светло-желтую прозрачную жидкость, хорошо растворимую в воде.
Используют АЛКАПАВ 1214-35, изготовляемый ОАО НПП НИИПАВ
г. Волгодонск.
Хлорид полигексаметиленгуанидина (ПГМГ) относится к антисептическим термостабильным полимерным соединениям с высокой пролонгированной активностью. Представляет собой бесцветный порошок, хорошо растворимый в воде. Используют хлорид ПГМГ по ТУ 9392-020-41547288-02.
Присутствие в шпатлевочной массе синергетической смеси хлорида полигексаметиленгуанидина (ПГМГ) в сочетании с ЧАС придает ей высокую фунгицидность и антимикробные свойства, обеспечивающие не только защиту обрабатываемых материалов от биоповреждений, но и пролонгированные антисептические свойства обрабатываемых поверхностей, а также высокую адгезию к обрабатываемым поверхностям и к наносимым на эти поверхности красочным покрытиям. При этом в составе синергетической смеси хлорид ПГМГ-ЧАС наблюдается известный синергизм: усиление как антимикробной способности состава, присущей хлориду ПГМГ, так и кроющей способности адгезионных свойств, обеспечиваемых ЧАС.
Пленкообразующий полимерный компонент - латекс пиперилен стирольный вводят для создания прочной пленки покрытия, обеспечивающей связь между обрабатываемой поверхностью и последующей покраской или другой отделкой (лак, обои и др.).
Латекс пиперилен-стирольный представляет собой водно-каучуковую суспензию, обеспечивающую равномерное распределение пленкообразущего полимера между другими компонентами состава. Выполнив свою роль разбавителя, вода испаряется в процессе высыхания состава (ПС-70М ТУ 38-031016-90).
Загуститель является связующим компонентом и вводится для создания рабочей консистенции. В данном случае используют карбоксиметилцеллюлозу.
Карбоксиметилцеллюлоза является простым эфиром целлюлозы и гликолевой кислоты. Представляет собой аморфное бесцветное вещество, хорошо растворимое в воде, биологически неактивна, устойчива к биодеструкции. Применяют как загущающий агент. Используют карбоксиметилцеллюлозу фирмы Shin Etsu, KG.
Наполнитель вводят для густоты состава. В качестве наполнителя используют бишофит.
2
2
3
Бишофит - минерал класса галогенизов, MgCl:6HO. примесь Вr (до 1%). Белые зернистые или волокнистые агрегаты. Гигроскопичен. Характерен жгуче-горький вкус, плотность 1,6 г/см (ГОСТ 7759-73).
Шпатлевочную массу готовят следующим образом. В смеситель с лопастной мешалкой загружают пленкообразующий компонент в виде водного раствора или эмульсии, добавляют предварительно подготовленную синергетическую смесь ЧАС с хлоридом ПГМГ и загуститель (карбоксиметилцеллюлозу), предварительно замоченный в воде. Полученную смесь перемешивают и в процессе перемешивания добавляют тонко смолотый наполнитель и недостающее количество воды в соответствии с рецептурой. Полученную массу окончательно перемешивают в течение 15-20 минут до получения пленкообразного продукта. Для улучшения кроющей способности его перетирают в течение 5-10 минут в грехвалковой краскотерке.
Пример 1
В смеситель загружают 5 мас.% латекса пиперилен - стирольного в виде водного раствора, добавляют предварительно перемешанную синергетическую смесь ЧАС и хлорида ПГМГ при соотношении 1:15 в количестве 1,5 мас.%, после чего добавляют карбоксиметилцеллюлозу в количестве 2 мас.%, предварительно замоченную в 5 мас.% воды. В полученную смесь в процессе перемешивания добавляют бишофит в количестве 50 мас.% и 36,5 мас.% воды в соответствии с рецептурой. Полученную массу перемешивают в течение 20 мин до получения пленкообразного продукта. Для улучшения кроющей способности полученный продукт перетирают 10 мин в трехвалковой краскотерке.
В таблице 1 приведены конкретные примеры составов антисептической шпатлевки, полученной по описанному способу, в таблице 2 - их свойства, а в таблице 3 - доказательства оптимальности соотношения синергетической смеси ЧАС: хлорид ПГМГ.
Количество ингредиентов выбрано на основании многочисленных экспериментов и является величиной оптимальной.
Предлагаемая антисептическая шпатлевка в сочетании с биоцидными красками может быть использована для отделки медицинских учреждений, предприятий общественного питания, детских учреждений, где необходима длительная антисептичность поверхностей с целью снижение бактериальной обсемененности помещений.